(57)【特許請求の範囲】
【請求項１】
金属導体上に放射線架橋及び／又は化学架橋された内側絶縁層が設けられ、該内側絶縁層上に外側層が設けられた少なくとも２層からなる多層電線であって、
前記外側層を構成する樹脂およびパラフィンオイルからなる樹脂成分（Ａ１）が、該樹脂成分の合計質量に対し、（ａ）密度９１５ｋｇ／ｍ３以下の直鎖状ポリエチレンを含むポリオレフィン系樹脂６０〜８０質量％（このうち、該密度９１５ｋｇ／ｍ３以下の直鎖状ポリエチレンは該樹脂成分（Ａ１）の合計質量に対し１５〜６０質量％である）、（ｂ）スチレン系共重合体１０〜３０質量％および（ｃ）パラフィンオイル５〜２３質量％であって、かつ（ａ）、（ｂ）および（ｃ）の合計は１００質量％であり、
前記樹脂成分（Ａ１）１００質量部に対し、（Ｂ）シランカップリング剤で表面処理された金属水酸化物３０〜２５０質量部、炭酸カルシウム０〜７５質量部、及び（Ｃ）有機過酸化物０．０５〜０．６質量部を含有する組成の混合物を前記樹脂成分（Ａ１）の溶融温度以上に加熱して、該有機過酸化物により、該内側絶縁層上に直接又は間接に、部分的に架橋した難燃性樹脂組成物の外側層を押出被覆したことを特徴とする多層電線。
【請求項２】
金属導体上に放射線架橋及び／又は化学架橋された内側絶縁層が設けられ、該内側絶縁層上に外側層が設けられた少なくとも２層からなる多層電線であって、
前記外側層を構成する樹脂およびパラフィンオイルからなる樹脂成分（Ａ２）が、該樹脂成分の合計質量に対し、（ａ１）密度９１５ｋｇ／ｍ３以下の直鎖状ポリエチレン１５〜６０質量％、（ａ２）エチレン−酢酸ビニル共重合体０〜３０質量％、（ａ４）ポリプロピレン系樹脂１０〜１５質量％、（ａ５）不飽和カルボン酸またはその誘導体で変性されたポリオレフィン樹脂０〜５質量％〔ただし、（ａ１）、（ａ２）、（ａ４）および（ａ５）の合計は６０〜８０質量％である〕、（ｂ）スチレン系共重合体１０〜３０質量％、及び（ｃ）パラフィンオイル５〜２３質量％であり、かつこれらの合計は１００質量％であって、
前記樹脂成分（Ａ２）１００質量部に対して、（Ｂ）シランカップリング剤で表面処理された金属水酸化物３０〜２５０質量部、炭酸カルシウム０〜７５質量部、及び（Ｃ）有機過酸化物０．０５〜０．６質量部を含有する組成の混合物を、前記樹脂成分（Ａ２）の溶融温度以上に加熱して、該有機過酸化物により、該内側絶縁層上に直接又は間接に、部分的に架橋した難燃性樹脂組成物の外側層を押出被覆したことを特徴とする多層電線。
【請求項３】
前記金属水酸化物が水酸化マグネシウム、水酸化アルミニウム、水酸化バリウム、及び水酸化カルシウムから選ばれた少なくとも１種であることを特徴とする請求項１または２に記載の多層電線。
【請求項４】
前記内側絶縁層を構成する樹脂組成物が、ポリオレフィン樹脂、エチレン−プロピレンゴム、及びエチレン−プロピレン−ジエンゴムからなる群から選ばれる少なくとも１種であることを特徴とする請求項１〜３のいずれか１項に記載の多層電線。
【請求項５】
金属導体上に放射線架橋及び／又は化学架橋された内側絶縁層が設けられ、該内側絶縁層上に外側層が設けられた少なくとも２層からなる多層電線の製造方法であって、
前記外側層を構成する樹脂およびパラフィンオイルからなる樹脂成分（Ａ１）が、該樹脂成分の合計質量に対し、（ａ）密度９１５ｋｇ／ｍ３以下の直鎖状ポリエチレンを含むポリオレフィン系樹脂６０〜８０質量％（このうち、該密度９１５ｋｇ／ｍ３以下の直鎖状ポリエチレンは該樹脂成分（Ａ１）の合計質量に対し１５〜６０質量％である）、（ｂ）スチレン系共重合体１０〜３０質量％および（ｃ）パラフィンオイル５〜２３質量％であって、かつ（ａ）、（ｂ）および（ｃ）の合計は１００質量％であり、
前記樹脂成分（Ａ１）１００質量部に対し、（Ｂ）シランカップリング剤で表面処理された金属水酸化物３０〜２５０質量部、炭酸カルシウム０〜７５質量部、及び（Ｃ）有機過酸化物０．０５〜０．６質量部を含有する組成の混合物を前記樹脂成分（Ａ１）の溶融温度以上に加熱して、該有機過酸化物により、該内側絶縁層上に直接又は間接に、部分的に架橋した難燃性樹脂組成物の外側層を押出被覆することを特徴とする多層電線の製造方法。
【請求項６】
金属導体上に放射線架橋及び／又は化学架橋された内側絶縁層が設けられ、該内側絶縁層上に外側層が設けられた少なくとも２層からなる多層電線の製造方法であって、
前記外側層を構成する樹脂およびパラフィンオイルからなる樹脂成分（Ａ２）が、該樹脂成分の合計質量に対し、（ａ１）密度９１５ｋｇ／ｍ３以下の直鎖状ポリエチレン１５〜６０質量％、（ａ２）エチレン−酢酸ビニル共重合体０〜３０質量％、（ａ４）ポリプロピレン系樹脂１０〜１５質量％、（ａ５）不飽和カルボン酸またはその誘導体で変性されたポリオレフィン樹脂０〜５質量％〔ただし、（ａ１）、（ａ２）、（ａ４）および（ａ５）の合計は６０〜８０質量％である〕、（ｂ）スチレン系共重合体１０〜３０質量％、及び（ｃ）パラフィンオイル５〜２３質量％であり、かつこれらの合計質量％が１００質量％であって、
前記樹脂成分（Ａ２）１００質量部に対して、（Ｂ）シランカップリング剤で表面処理された金属水酸化物３０〜２５０質量部、炭酸カルシウム０〜７５質量部、及び（Ｃ）有機過酸化物０．０５〜０．６質量部を含有する組成の混合物を、前記樹脂成分（Ａ２）の溶融温度以上に加熱して、該有機過酸化物により、該内側絶縁層上に直接又は間接に、部分的に架橋した難燃性樹脂組成物の外側層を押出被覆することを特徴とする多層電線の製造方法。
【発明の詳細な説明】
【技術分野】
【０００１】
本発明は、ノンハロゲンの難燃性樹脂組成物を用いて被覆され、耐熱性および機械特性に優れた多層電線およびその製造方法に関する。
【背景技術】
【０００２】
電気・電子機器の内部および外部配線に使用される絶縁電線やケーブルには、耐熱性および機械特性（例えば、引張特性、耐摩耗性）のほか、高い難燃性が要求される。
難燃性を満足するために、ポリ塩化ビニル（ＰＶＣ）コンパウンドや、分子中に臭素原子や塩素原子を含有するハロゲン系難燃剤を配合したポリオレフィンコンパウンドに代わり、ハロゲンを含有しない難燃剤（ノンハロゲン系難燃剤）が配合された樹脂組成物が提案されている。例えばエチレン−１−ブテン共重合体、エチレン−プロピレン共重合体、エチレン−酢酸ビニル共重合体などのエチレン系共重合体に、難燃剤として水酸化アルミニウムや水酸化マグネシウムなどの金属水和物が多量に配合された難燃性樹脂組成物が提案されている。
【０００３】
一方、電気・電子機器の配線材に求められる難燃性、耐熱性、機械特性（例えば引張特性、耐摩耗性）などの規格は、ＵＬ、ＪＩＳなどで要求水準に応じて定められている。例えば、ＵＬ１５８１（電線、ケーブルおよびフレキシブルコードのための関連規格（Ｒｅｆｅｒｅｎｃｅ  Ｓｔａｎｄａｒｄ  ｆｏｒ  Ｅｌｅｃｔｒｉｃａｌ  Ｗｉｒｅｓ，Ｃａｂｌｅｓ  ａｎｄ  Ｆｌｅｘｉｂｌｅ  Ｃｏｒｄｓ））では、難燃性、耐熱性、および機械特性について定められている。
しかし上記のエチレン系共重合体に金属水和物を充填した難燃性樹脂組成物を単に用いて導体に被覆した絶縁電線は、エチレン系共重合体の融点が低く耐熱性に問題があるため、ＵＬ１５８１に定められた垂直燃焼試験（Ｖｅｒｔｉｃａｌ  Ｆｌａｍｅ  Ｔｅｓｔ）（ＶＷ−１）に合格できても、同規格の耐熱性に合格することは困難である。
【０００４】
そこで耐熱性を確保するために、金属導体に難燃性樹脂組成物を用いて被覆層が形成された絶縁電線に電子線架橋や化学架橋を施すことが行われている（例えば特許文献１）。
一方、金属導体上に絶縁被覆層を設け、さらに該被覆層の外側層として難燃性樹脂組成物を用いた被覆層を形成し、該外側層を放射線架橋や化学架橋で架橋することにより耐熱性を有する難燃性ケーブルを得ることが考えられる。
しかし、外側層を設けた後に該外側層を化学架橋で架橋する場合は、絶縁電線を加熱処理する必要があるため、この熱により内側絶縁層が溶融し、破壊電圧を低下させ、機械特性を損なう。また外側層を設けた後に該外側層を放射線架橋で架橋する場合は、放射線照射後に内側絶縁層に残留した電荷により、内側絶縁層が破壊され、破壊電圧が低下する。
【先行技術文献】
【特許文献】
【０００５】
【特許文献１】特開２０００−１２９０６４号公報
【発明の概要】
【発明が解決しようとする課題】
【０００６】
本発明は、上記の問題点を解決し、耐熱性および機械特性に優れるとともに、難燃性を有する多層電線およびその製造方法を提供することを課題とする。
【課題を解決するための手段】
【０００７】
本発明者は、上記課題について鋭意検討した結果、金属導体上に放射線架橋及び／又は化学架橋された内側絶縁層を設け、該内側絶縁層上に特定の樹脂成分に対し、金属水和物および有機過酸化物を含有する組成の混合物を溶融温度以上に加熱して該有機過酸化物により、部分的に架橋した難燃性樹脂組成物層を内側絶縁層上に直接または間接に形成した多層電線が上記課題を解決することを見出した。本発明はこの知見に基づきなされたものである。
【０００８】
すなわち本発明は、
＜１＞金属導体上に放射線架橋及び／又は化学架橋された内側絶縁層が設けられ、該内側絶縁層上に外側層が設けられた少なくとも２層からなる多層電線であって、
前記外側層を構成する樹脂およびパラフィンオイルからなる樹脂成分（Ａ１）が、該樹脂成分の合計質量に対し、（ａ）密度９１５ｋｇ／ｍ３以下の直鎖状ポリエチレンを含むポリオレフィン系樹脂６０〜８０質量％（このうち、該密度９１５ｋｇ／ｍ３以下の直鎖状ポリエチレンは該樹脂成分（Ａ１）の合計質量に対し１５〜６０質量％である）、（ｂ）スチレン系共重合体１０〜３０質量％および（ｃ）パラフィンオイル５〜２３質量％であって、かつ（ａ）、（ｂ）および（ｃ）の合計は１００質量％であり、
前記樹脂成分（Ａ１）１００質量部に対し、（Ｂ）シランカップリング剤で表面処理された金属水酸化物３０〜２５０質量部、炭酸カルシウム０〜７５質量部、及び（Ｃ）有機過酸化物０．０５〜０．６質量部を含有する組成の混合物を前記樹脂成分（Ａ１）の溶融温度以上に加熱して、該有機過酸化物により、該内側絶縁層上に直接又は間接に、部分的に架橋した難燃性樹脂組成物の外側層を押出被覆したことを特徴とする多層電線、
＜２＞金属導体上に放射線架橋及び／又は化学架橋された内側絶縁層が設けられ、該内側絶縁層上に外側層が設けられた少なくとも２層からなる多層電線であって、
前記外側層を構成する樹脂およびパラフィンオイルからなる樹脂成分（Ａ２）が、該樹脂成分の合計質量に対し、（ａ１）密度９１５ｋｇ／ｍ３以下の直鎖状ポリエチレン１５〜６０質量％、（ａ２）エチレン−酢酸ビニル共重合体０〜３０質量％、（ａ４）ポリプロピレン系樹脂１０〜１５質量％〔ただし、（ａ１）、（ａ２）、（ａ４）および（ａ５）の合計は６０〜８０質量％である〕、（ａ５）不飽和カルボン酸またはその誘導体で変性されたポリオレフィン０〜５質量％、（ｂ）スチレン系共重合体１０〜３０質量％、及び（ｃ）パラフィンオイル５〜２３質量％であり、かつこれらの合計は１００質量％であって、
前記樹脂成分（Ａ２）１００質量部に対して、（Ｂ）シランカップリング剤で表面処理された金属水酸化物３０〜２５０質量部、炭酸カルシウム０〜７５質量部、及び（Ｃ）有機過酸化物０．０５〜０．６質量部を含有する組成の混合物を、前記樹脂成分（Ａ２）の溶融温度以上に加熱して、該有機過酸化物により、該内側絶縁層上に直接又は間接に、部分的に架橋した難燃性樹脂組成物の外側層を押出被覆したことを特徴とする多層電線、
＜３＞前記金属水酸化物が水酸化マグネシウム、水酸化アルミニウム、水酸化バリウム、及び水酸化カルシウムから選ばれた少なくとも１種であることを特徴とする＜１＞または＜２＞に記載の多層電線、
＜４＞前記内側絶縁層を構成する樹脂組成物が、ポリオレフィン系樹脂、エチレン−プロピレンゴム、及びエチレン−プロピレン−ジエンゴムからなる群から選ばれる少なくとも１種であることを特徴とする＜１＞〜＜３＞のいずれか１項に記載の多層電線、
＜５＞金属導体上に放射線架橋及び／又は化学架橋された内側絶縁層が設けられ、該内側絶縁層上に外側層が設けられた少なくとも２層からなる多層電線の製造方法であって、
前記外側層を構成する樹脂およびパラフィンオイルからなる樹脂成分（Ａ１）が、該樹脂成分の合計質量に対し、（ａ）密度９１５ｋｇ／ｍ３以下の直鎖状ポリエチレンを含むポリオレフィン系樹脂６０〜８０質量％（このうち、該密度９１５ｋｇ／ｍ３以下の直鎖状ポリエチレンは該樹脂成分（Ａ１）の合計質量に対し１５〜６０質量％である）、（ｂ）スチレン系共重合体１０〜３０質量％および（ｃ）パラフィンオイル５〜２３質量％であって、かつ（ａ）、（ｂ）および（ｃ）の合計は１００質量％であり、
前記樹脂成分（Ａ１）１００質量部に対し、（Ｂ）シランカップリング剤で表面処理された金属水酸化物３０〜２５０質量部、炭酸カルシウム０〜７５質量部、及び（Ｃ）有機過酸化物０．０５〜０．６質量部を含有する組成の混合物を前記樹脂成分（Ａ１）の溶融温度以上に加熱して、該有機過酸化物により、該内側絶縁層上に直接又は間接に、部分的に架橋した難燃性樹脂組成物の外側層を押出被覆することを特徴とする多層電線の製造方法、及び
＜６＞金属導体上に放射線架橋及び／又は化学架橋された内側絶縁層が設けられ、該内側絶縁層上に外側層が設けられた少なくとも２層からなる多層電線の製造方法であって、
前記外側層を構成する樹脂およびパラフィンオイルからなる樹脂成分（Ａ２）が、該樹脂成分の合計質量に対し、（ａ１）密度９１５ｋｇ／ｍ３以下の直鎖状ポリエチレン１５〜６０質量％、（ａ２）エチレン−酢酸ビニル共重合体０〜３０質量％、（ａ４）ポリプロピレン系樹脂１０〜１５質量％、（ａ５）不飽和カルボン酸またはその誘導体で変性されたポリオレフィン樹脂０〜５質量％〔ただし、（ａ１）、（ａ２）、（ａ４）および（ａ５）の合計は６０〜８０質量％である〕、（ｂ）スチレン系共重合体１０〜３０質量％、及び（ｃ）パラフィンオイル５〜２３質量％であり、かつこれらの合計は１００質量％であって、
前記樹脂成分（Ａ２）１００質量部に対して、（Ｂ）シランカップリング剤で表面処理された金属水酸化物３０〜２５０質量部、炭酸カルシウム０〜７５質量部、及び（Ｃ）有機過酸化物０．０５〜０．６質量部を含有する組成の混合物を、前記樹脂成分（Ａ２）の溶融温度以上に加熱して、該有機過酸化物により、該内側絶縁層上に直接又は間接に、部分的に架橋した難燃性樹脂組成物の外側層を押出被覆することを特徴とする多層電線の製造方法、
を提供するものである。
【発明の効果】
【０００９】
本発明の多層電線は、柔軟性を有し、耐熱性、機械特性に優れる。また難燃性に優れ、６０度難燃性規格に合格するため、絶縁電線のほか、産業用ケーブルや電子機器用ケーブルなどに使用することができる。
【発明を実施するための形態】
【００１０】
本発明の多層電線には、金属導体上に放射線架橋及び／又は化学架橋された内側絶縁層が設けられる。この内側絶縁層上に、後述の組成の混合物を樹脂成分の溶融温度以上に加熱して、該組成の混合物中に含まれる有機過酸化物により、該内側絶縁層上に直接又は間接に該外側層として部分的に架橋した外側層が押出被覆される。外側層を内側絶縁層に直接設けることにより、多層絶縁電線とすることができる。また金属導体上に内側絶縁層を形成し、介在物、テープ巻き層、シールド層などを介して、内側絶縁層に間接的に外側層を設けて多層電線とすることができる。したがって本発明の多層電線には、後者の、いわゆるケーブルをも含むものとする。
【００１１】
本発明の多層電線は、第１の態様の多層電線と第２の態様の多層電線を含むものである。第１の態様の多層電線を構成する外側層の難燃性樹脂組成物中の樹脂成分（Ａ１）は、以下の（ａ）ポリオレフィン系樹脂、（ｂ）スチレン系共重合体、及び（ｃ）パラフィンオイルを含有する。
【００１２】
（ａ）ポリオレフィン系樹脂
本発明において、樹脂成分（Ａ１）のうち、（ａ）ポリオレフィン系樹脂としては、ポリプロピレン系樹脂、エチレン−α-オレフィン共重合体、エチレン−酢酸ビニル共重合体、エチレン−（メタ）アクリル酸エステル共重合体、エチレン−（メタ）アクリル酸共重合体などを挙げることができる。
【００１３】
本発明で用いることのできるポリプロピレン系樹脂としては、プロピレンの単独重合体、エチレン−プロピレンランダム共重合体、エチレン−プロピレンブロック共重合体や、プロピレンと他の少量のα−オレフィン（例えば１−ブテン、１−ヘキセン、４−メチル−１−ペンテン等）との共重合体、あるいはプロピレンとエチレン−プロピレンゴムの共重合体等が挙げられる。
【００１４】
本発明の（ａ）ポリオレフィン系樹脂として使用することのできるエチレン−α-オレフィン共重合体は、好ましくは、エチレンと炭素数３〜１２のα−オレフィンとの共重合体である。α−オレフィンの具体例としては、プロピレン、１−ブテン、１−ヘキセン、４−メチル−１−ペンテン、１−オクテン、１−デセン、１−ドデセンなどが挙げられる。エチレン−α-オレフィン共重合体としては、直鎖状低密度ポリエチレン（ＬＬＤＰＥ）、低密度ポリエチレン（ＬＤＰＥ）、超低密度ポリエチレン（ＶＬＤＰＥ）、エチレン−プロピレンゴム（ＥＰＲ）、エチレン−ブチレンゴム（ＥＢＲ）、及びシングルサイト触媒存在下に合成されたエチレン−α-オレフィン共重合体等がある。
ここで、エチレン−プロピレンゴム（ＥＰＲ）は、広義のエチレン−プロピレンゴムをいい、狭義のエチレンプロピレンゴム（ＥＰＭ）と、さらに非共役ジエンを少量共重合させた３成分系共重合体のエチレン−プロピレン−ジエンゴム（ＥＰＤＭ）をも含むものとする。
【００１５】
本発明の（ａ）ポリオレフィン系樹脂としては、エチレン−酢酸ビニル共重合体、エチレン−（メタ）アクリル酸共重合体およびエチレン−（メタ）アクリル酸エステル共重合体を使用することができる。これらのエチレン系共重合体は、金属水酸化物（以後、本願明細書では金属水和物と称す）などをはじめとする各種フィラーに対する受容性が高いため、フィラーを多量に配合しても機械的強度を維持する効果がある。また、これらのエチレン系共重合体自体が難燃性を有する。
本発明の（ａ）ポリオレフィン系樹脂として用いられるエチレン−（メタ）アクリル酸エステル共重合体としては、例えば、エチレン−アクリル酸メチル共重合体、エチレン−アクリル酸エチル共重合体、エチレン−メタクリル酸メチル共重合体、エチレン−メタクリル酸エチル共重合体を挙げることができる。
エチレン−酢酸ビニル共重合体としては、例えば、エバフレックス（商品名、三井デュポンポリケミカル（株）製）、レバプレン（商品名、バイエル社製）を挙げることができる。またエチレン−メタクリル酸共重合体としては、例えば、ニュクレル（商品名、三井デュポンポリケミカル（株）製）などを挙げることができる。さらにエチレン−アクリル酸エチル共重合体としては、例えば、エバルロイ（商品名、三井デュポンポリケミカル（株）製）などを挙げることができる。
【００１６】
本発明の（ａ）ポリオレフィン系樹脂としては、上記のポリプロピレン系樹脂、エチレン−α-オレフィン共重合体、エチレン−酢酸ビニル共重合体、エチレン−（メタ）アクリル酸エステル共重合体、及びエチレン−（メタ）アクリル酸共重合体を不飽和カルボン酸又はその誘導体で変性されたものを使用することができる。
不飽和カルボン酸またはその誘導体で変性したポリオレフィン系樹脂としては、直鎖状ポリエチレン、超低密度ポリエチレン、高密度ポリエチレンやポリプロピレンなどのポリオレフィン系樹脂を不飽和カルボン酸またはその誘導体で変性したものを挙げることができる。
不飽和カルボン酸としては、例えば、マレイン酸、イタコン酸、フマル酸等が挙げられる。また不飽和カルボン酸の誘導体としては、マレイン酸モノエステル、マレイン酸ジエステル、無水マレイン酸、イタコン酸モノエステル、イタコン酸ジエステル、無水イタコン酸、フマル酸モノエステル、フマル酸ジエステル、無水フマル酸などを挙げることができる。ポリオレフィン系樹脂の変性は、例えば、ポリオレフィン系樹脂と不飽和カルボン酸などを有機過酸化物の存在下に加熱、混練することにより行うことができる。マレイン酸による変性量は通常、ポリオレフィン系樹脂に対し０．１〜７質量％程度である。
（ａ）成分のポリオレフィン系樹脂の中でも、密度が９１５ｋｇ／ｍ３以下の直鎖状ポリエチレン、ポリプロピレン、エチレン−酢酸ビニル共重合体、エチレン−（メタ）アクリル酸エステル共重合体やこれらの樹脂を不飽和カルボン酸で変性した樹脂が好ましい。
これらの樹脂を使用することにより、柔軟性、耐熱性、ヒートショック特性を両立する材料を得ることができる。不飽和カルボン酸で変性された樹脂はマレイン酸で変性されたポリプロピレンや、密度が９１５ｋｇ／ｍ３以下の直鎖状ポリエチレンが好ましい。
【００１７】
（ａ）ポリオレフィン系樹脂は、樹脂組成物の樹脂成分（Ａ１）中、１５〜９５質量％である。（ａ）ポリオレフィン系樹脂の配合量が少なすぎる場合は、力学的強度が大幅に低下するとともに、高温巻き付け特性が大幅に低下し、多すぎる場合は耐熱性が著しく低下し、硬くて加工しにくくなる。（ａ）ポリオレフィン系樹脂は、樹脂組成物（Ａ１）中の樹脂成分中、好ましくは３０〜８５質量％であり、さらに好ましくは４０〜８０質量％であり、本発明では、６０〜８０質量％である。
ただし、本発明では、樹脂組成物の樹脂成分（Ａ１）中、ポリオレフィン系樹脂として、少なくとも、密度９１５ｋｇ／ｍ３以下の直鎖状ポリエチレンを１５〜６０質量％含む。
【００１８】
（ｂ）スチレン系共重合体
本発明の第１の多層電線の外側層を構成する樹脂組成物におけるスチレン系共重合体は、芳香族ビニル化合物と共役ジエン化合物を主体とする共重合体の水素添加物であり、共役ジエン化合物と芳香族ビニル化合物とのブロック構造を主体とする共重合体又はランダム構造を主体とする共重合体の水素添加物である。
【００１９】
（ｂ）スチレン系共重合体の含有量は、樹脂成分（Ａ１）中、３〜４５質量％、好ましくは５〜３５質量％、さらに好ましくは１０〜３０質量％であり、本発明では、１０〜３０質量％である。この量が少なすぎると耐熱性が著しく低下し、多すぎると押出成型時に外観異常が発生したり、引き回し加工が困難であったり、高温での巻き付けが困難となる。
芳香族ビニル化合物としては、例えばスチレン、ｔ−ブチルスチレン、α−メチルスチレン、ｐ−メチルスチレン、ジビニルベンゼン、１，１−ジフェニルスチレン、Ｎ，Ｎ−ジエチル−ｐ−アミノエチルスチレン、ビニルトルエン、ｐ−第３ブチルスチレンなどがあり、中でもスチレンが好ましい。
共役ジエン化合物としては、例えば、ブタジエン、イソプレン、１，３−ペンタジエン、２，３−ジメチル−１，３−ブタジエンなどがあり、この中の１種または２種以上が選ばれ、中でもブタジエン、イソプレンおよびこれらの組合せが好ましい。
また、水素添加量として共役ジエン化合物に基づく脂肪族二重結合の少なくとも９０％が水素添加されたものが好ましい。
芳香族ビニル化合物の含有量は、スチレン系共重合体成分中、５〜５０質量％が好ましく、１０〜４５質量％がさらに好ましい。この量が少なすぎると耐熱性が低くなったり、耐コールタール性や耐油性が大幅に低下し、この量が多すぎると柔軟性が低下したり、伸びが低下する。
【００２０】
スチレン系共重合体の数平均分子量は５，０００〜１，０００，０００程度が好ましく、多分散度（Ｍｗ／Ｍｎ）の値は１０以下が好ましい。また、２３０℃、荷重２１．１８Ｎでのメルトフローレート（以下、ＭＦＲと記す）（ＡＳＴＭＤ１２３８準拠）は、１２ｇ／１０分以下が好ましく、さらに好ましくは６ｇ／１０分以下である。この値が小さすぎると耐熱性や強度が低下し、大きすぎると押し出し成形が困難となる。
このような材料として、セプトン（商品名、クラレ株式会社製）、ダイナロン（商品名、ＪＳＲ株式会社製）を使用することができる。
またスチレン系共重合体の一部として、不飽和カルボン酸で変性されたスチレン系共重合体を使用することができる。
【００２１】
（ｃ）パラフィンオイル
本発明の多層電線の外側層を構成する樹脂組成物における（ｃ）パラフィンオイルとしては、非芳香族系の鉱物油または液状もしくは低分子量の合成軟化剤を用いることができる。
一般にゴム用として用いられる鉱物油軟化剤は、芳香族環、ナフテン環およびパラフィン鎖の三者の組み合わさった混合物であって、パラフィン鎖炭素数が全炭素数の５０％以上を占めるものをパラフィン系とよび、ナフテン環炭素数が３０〜４０％のものはナフテン系、芳香族炭素数が３０％以上のものは芳香族系と呼ばれて区別されている。
本発明では上記区分のうち、パラフィン系オイルを使用することができる。
（ｃ）パラフィンオイルの樹脂成分（Ａ１）中の配合量は、２〜４０質量％である。好ましくは５〜３０質量％、さらに好ましくは５〜２０質量％であり、本発明では、５〜２３質量％である。この量が少なすぎると押し出し成形性が困難となり、多すぎるとブリードしたり、強度が著しく低下する。
なお、（ａ）、（ｂ）および（ｃ）の合計は１００質量％である。
【００２２】
第２の態様の多層電線を構成する外側層の難燃性樹脂組成物中の樹脂成分（Ａ２）は、以下の成分（１）〜（５）を含有する。
（１）（ａ１）密度９１５ｋｇ／ｍ３以下の直鎖状ポリエチレン、（ａ２）エチレン−酢酸ビニル共重合体、及び（ａ３）エチレン−（メタ）アクリル酸エステル共重合体からなる群から選ばれる少なくとも１種、
（２）（ａ４）ポリプロピレン系樹脂、
（３）（ａ５）不飽和カルボン酸またはその誘導体で変性されたポリオレフィン、
（４）（ｂ）スチレン系共重合体、
（５）（ｃ）パラフィンオイル
ただし、本発明の第２の態様では、（１）は（ａ１）密度９１５ｋｇ／ｍ３以下の直鎖状ポリエチレン及び（ａ２）エチレン−酢酸ビニル共重合体からなる群から選ばれる少なくとも１種である。
【００２３】
（１）（ａ１）密度９１５ｋｇ／ｍ３以下の直鎖状ポリエチレン、（ａ２）エチレン−酢酸ビニル共重合体、及び（ａ３）エチレン−（メタ）アクリル酸エステル共重合体からなる群から選ばれる少なくとも１種
樹脂成分（Ａ２）中、（ａ１）密度９１５ｋｇ／ｍ３以下の直鎖状ポリエチレン、（ａ２）エチレン−酢酸ビニル共重合体、及び（ａ３）エチレン−（メタ）アクリル酸エステル共重合体からなる群から選ばれる少なくとも１種を３０〜８０質量％を含有する。
ただし、本発明の第２の態様では、（ａ１）密度９１５ｋｇ／ｍ３以下の直鎖状ポリエチレン１５〜６０質量％、（ａ２）エチレン−酢酸ビニル共重合体０〜３０質量％である。
（ａ１）密度９１５ｋｇ／ｍ３以下の直鎖状ポリエチレン
（ａ１）成分として、密度９１５ｋｇ／ｍ３以下の直鎖状ポリエチレンを使用することができる。例えば、ＬＬＤＰＥ（直鎖状低密度ポリエチレン）やシングルサイト触媒存在下で合成されたエチレン−α−オレフィン共重合体を使用することができる。その中でもシングルサイト触媒存在下で合成されたエチレン−α−オレフィン共重合体は、強度を維持するため、好ましい。本発明において使用されるシングルサイト触媒存在下で合成されたエチレン−α−オレフィン共重合体としては、その一例として、「カーネル」（商品名、日本ポリエチレン（株）製）、「エボリュー」（商品名、三井化学（株）製）、「タフマー」（商品名、三井化学（株）製）、「ユメリット」（商品名、宇部丸善石油化学（株）製）を挙げることができる。
【００２４】
（ａ２）エチレン−酢酸ビニル共重合体、及び（ａ３）エチレン−（メタ）アクリル酸エステル共重合体
本発明の（ａ２）成分および（ａ３）成分として、エチレン−酢酸ビニル共重合体やエチレン−（メタ）アクリル酸エステル共重合体を使用することができる。これらのエチレン系共重合体は、金属水和物などをはじめとする各種フィラーに対する受容性が高いため、フィラーを多量に配合しても機械的強度を維持する効果がある。また、これらのエチレン系共重合体自体が難燃性を有する。
（ａ３）成分として用いられるエチレン−（メタ）アクリル酸エステル共重合体としては、例えば、エチレン−アクリル酸メチル共重合体、エチレン−アクリル酸エチル共重合体、エチレン−メタクリル酸メチル共重合体、エチレン−メタクリル酸エチル共重合体を挙げることができる。具体的には、例えば、エチレン−アクリル酸エチル共重合体として、エバルロイ（商品名、三井デュポンポリケミカル（株）製）などを挙げることができる。
また（ａ２）成分として用いられるエチレン−酢酸ビニル共重合体としては、エバフレックス（商品名、三井デュポンポリケミカル（株）製）、レバプレン（商品名、バイエル社製）を挙げることができる。
【００２５】
（ａ１）密度９１５ｋｇ／ｍ３以下の直鎖状ポリエチレン、（ａ２）エチレン−酢酸ビニル共重合体、及び（ａ３）エチレン−（メタ）アクリル酸エステル共重合体からなる群から選ばれる少なくとも１種は樹脂成分（Ａ２）中、３０〜８０質量％である。この量が少なすぎると力学的強度が大幅に低下し、多すぎると耐熱性が大きく低下する。好ましくは樹脂成分（Ａ２）中、３５〜７０質量％、さらに好ましくは４０〜６５質量％である。
ただし、本発明の第２の態様では、（ａ１）密度９１５ｋｇ／ｍ３以下の直鎖状ポリエチレン１５〜６０質量％、（ａ２）エチレン−酢酸ビニル共重合体０〜３０質量％である。
【００２６】
（２）（ａ４）ポリプロピレン系樹脂
本発明で用いることのできるポリプロピレン系樹脂としては、プロピレンの単独重合体、エチレン−プロピレンランダム共重合体、エチレン−プロピレンブロック共重合体や、プロピレンと他の少量のα−オレフィン（例えば１−ブテン、１−ヘキセン、４−メチル−１−ペンテン等）との共重合体、またプロピレンとエチレン−プロピレンゴムの共重合体等が挙げられる。
（ａ４）成分として用いられるポリプロピレン系樹脂のメルトフローレート（本明細書において、ＭＦＲは、ＡＳＴＭ−Ｄ−１２３８で規定されている値をいうものとする。）は、十分な耐熱老化特性と耐低温性を確保するため、１〜５０ｇ／１０分のものが好ましい。さらに好ましくは、１〜２５ｇ／１０分、さらに好ましくは１〜１０ｇ／１０分である。
（ａ４）成分として、結晶性の高いプロピレン単独重合体を使用することが好ましい。この場合には、耐外傷性や耐摩耗性、機械強度が向上する。
本発明において、（ａ４）ポリプロピレン系樹脂は、樹脂成分（Ａ２）中、１０〜３５質量％、好ましくは１０〜３０質量％、さらに好ましくは１０〜２０質量％であり、本発明の第２の態様では、１０〜１５質量％である。この量が少なすぎると、耐熱性に問題が生じ、これが多すぎると柔軟性や敷設時の加工性が低下する。
【００２７】
（３）（ａ５）不飽和カルボン酸またはその誘導体で変性されたポリオレフィン樹脂
不飽和カルボン酸またはその誘導体で変性されたポリオレフィン樹脂としては、直鎖状ポリエチレン、超低密度ポリエチレン、高密度ポリエチレン等のポリオレフィン樹脂が挙げられる。
不飽和カルボン酸としては、例えば、マレイン酸、イタコン酸、フマル酸等が挙げられる。また不飽和カルボン酸の誘導体としては、マレイン酸モノエステル、マレイン酸ジエステル、無水マレイン酸、イタコン酸モノエステル、イタコン酸ジエステル、無水イタコン酸、フマル酸モノエステル、フマル酸ジエステル、無水フマル酸などを挙げることができる。ポリオレフィンの変性は、例えば、ポリオレフィンと不飽和カルボン酸等を有機過酸化物の存在下に加熱、混練することにより行うことができる。変性量は通常、樹脂に対して０．１〜７質量％程度である。不飽和カルボン酸またはその誘導体で変性したポリオレフィン樹脂を加えることにより、機械強度が増大する。
（ａ５）成分の配合量は、樹脂成分（Ａ２）中、０〜２０質量％、好ましくは２〜１５質量％、より好ましくは５〜１５質量％であり、本発明の第２の態様では、０〜５質量％である。（ａ５）成分の配合量が多すぎると、本発明の多層電線を製造する際に粘度が高く、押出負荷が著しく高くなるため、成形性に問題が発生する。
ここで、（ａ１）、（ａ２）、（ａ４）および（ａ５）の合計は６０〜８０質量％である。
【００２８】
（４）（ｂ）スチレン系共重合体
（ｂ）スチレン系共重合体としては、本発明の第１の多層電線の外側層に用いられる（ｂ）スチレン系共重合体と同様なものを適宜使用することができる。
すなわち、（ｂ）スチレン系共重合体としては、芳香族ビニル化合物と共役ジエン化合物を主体とする共重合体の水素添加物であり、共役ジエン化合物と芳香族ビニル化合物とのブロック構造を主体とする共重合体又はランダム構造を主体とする共重合体の水素添加物である。
スチレン系共重合体の含有量は、樹脂成分（Ａ２）中、５〜３０質量％、好ましくは１０〜３０質量％、さらに好ましくは１０〜２５質量％であり、本発明の第２の態様では、１０〜３０質量％である。この量が少なすぎると耐熱性が低下し、多すぎると力学的強度が低下する。
【００２９】
（５）（ｃ）パラフィンオイル
（ｂ）スチレン系共重合体としては、本発明の第１の多層電線の外側層に用いられる（ｂ）スチレン系共重合体と同様なものを適宜使用することができる。（ｃ）パラフィンオイルとしては、非芳香族系の鉱物油または液状もしくは低分子量の合成軟化剤を用いることができる。
（ｃ）パラフィンオイルの樹脂成分（Ａ２）中の配合量は、０〜３０質量％である。好ましくは３〜２５質量％、さらに好ましくは５〜２０質量％であり、本発明の第２の態様では、５〜２３質量％である。この量が少なすぎると成形が困難であったり、多すぎるとパラフィンオイルがブリードする。
ここで、（ａ１）、（ａ２）、（ａ４）、（ａ５）、（ｂ）および（ｃ）の合計は１００質量％である。
【００３０】
（Ｃ）有機過酸化物
本発明の第１の多層電線及び第２の多層電線において、外側層を構成するための組成の混合物には、有機過酸化物を配合する。
本発明で用いられる（Ｃ）有機過酸化物としては、例えば、ジクミルパーオキサイド、ジ−ｔｅｒｔ−ブチルパーオキサイド、２，５−ジメチル−２，５−ジ−（ｔｅｒｔ−ブチルパーオキシ）ヘキサン、２，５−ジメチル−２，５−ジ（ｔｅｒｔ−ブチルペルオキシ）ヘキシン−３、１，３−ビス（ｔｅｒｔ−ブチルパーオキシイソプロピル）ベンゼン、１，１−ビス（ｔｅｒｔ−ブチルパーオキシ）−３，３，５−トリメチルシクロヘキサン、ｎ−ブチル−４，４−ビス（ｔｅｒｔ−ブチルパーオキシ）バレレート、ベンゾイルパーオキサイド、ｐ−クロロベンゾイルパーオキサイド、２，４−ジクロロベンゾイルパーオキサイド、ｔｅｒｔ−ブチルパーオキシベンゾエート、ｔｅｒｔ−ブチルパーオキシイソプロピルカーボネート、ジアセチルパーオキサイド、ラウロイルパーオキサイド、ｔｅｒｔ‐ブチルクミルパーオキサイドなどを挙げることができる。
これらのうち、臭気性、着色性、スコーチ安定性の点で、２，５−ジメチル−２，５−ジ−（ｔｅｒｔ−ブチルパーオキシ）ヘキサン、２，５−ジメチル−２，５−ジ−（ｔｅｒｔ−ブチルペルオキシ）ヘキシン−３が最も好ましい。
有機過酸化物（Ｃ）の配合量は、樹脂成分１００質量部に対して、０．０５〜０．６質量部の範囲であり、好ましくは０．０３〜０．５質量部である。有機過酸化物をこの範囲内に選定することにより、架橋が進みすぎることがないので、ブツも発生することなく押し出し性に優れた部分的に架橋した外側層を形成することができる。
【００３１】
（Ｂ）シランカップリング剤で表面処理された金属水和物および炭酸カルシウム
本発明の第１の多層電線及び第２の多層電線において、外側層を構成するための組成の混合物には、難燃剤として、シランカップリング剤で表面処理された金属水和物、場合により炭酸カルシウムを併用する。
金属水和物としては、シランカップリング剤で表面処理されているものを使用することが必要である。シランカップリング剤で表面処理されていない金属水和物や脂肪酸等の他の表面処理剤で処理された金属水和物を適宜併用することができる。
金属水和物としては、水酸化マグネシウム、水酸化アルミニウム、水酸化バリウム、及び水酸化アルミニウムからなる群から選ばれた少なくとも１種を使用することができる。その中でも、水酸化アルミニウム、水酸化マグネシムが好ましく、さらに好ましくは、水酸化マグネシウムである。
【００３２】
上記金属水和物の表面処理に用いられるシランカップリング剤としては、ビニルトリメトキシシラン、ビニルトリエトキシシラン、グリシドキシプロピルトリメトキシシラン、グリシドキシプロピルトリエトキシシラン、グリシドキシプロピルメチルジメトキシシラン、メタクリロキシプロピルトリメトキシシラン、メタクリロキシプロピルトリエトキシシラン、メタクリロキシプロピルメチルジメトキシシラン等のビニル基またはエポキシ基を末端に有するシランカップリング剤、メルカプトプロピルトリメトキシシラン、メルカプトプロピルトリエトキシシラン等のメルカプト基を末端に有するシランカップリング剤、アミノプロピルトリエトキシシラン、アミノプロピルトリメトキシシラン、Ｎ−（β−アミノエチル）−γ−アミノプロピルトリプロピルトリメトキシシラン、Ｎ−（β−アミノエチル）−γ−アミノプロピルトリプロピルメチルジメトキシシラン等のアミノ基を有するシランカップリング剤などの架橋性のシランカップリング剤が好ましい。またこれらのシランカップリング剤は２種以上併用してもよい。
このような架橋性のシランカップリング剤の中でも、末端にエポキシ基および／またはビニル基／メタクロキシ基を有するシランカップリング剤がさらに好ましく、これらは１種単独でも、２種以上併用して使用してもよい。
【００３３】
本発明で用いることができるシランカップリング剤で表面処理した金属水和物としては、予め表面処理するのに十分な量のシランカップリング剤を適宜金属水和物に対してブレンドして行うことができる。シランカップリング剤の量は、具体的には金属水和物に対し０．２〜２質量％加えることが好ましい。シランカップリング剤は原液でもよいし、溶剤で希釈されたものを使用してもよい。
そのほか、シランカップリング剤によりすでに表面処理された金属水和物のうち、水酸化マグネシウムの市販品として、キスマ５Ｌ、キスマ５Ｐ（いずれも商品名、協和化学社製）やマグシーズＳ−３、Ｓ−４（いずれも神島化学工業社製）などを使用することができる。
また、上記以外にも、予め脂肪酸やリン酸エステルなどで表面の一部が前処理された金属水和物に、さらにビニル基やエポキシ基等の官能基を末端に有するシランカップリング剤を用い表面処理を行った金属水和物なども用いることができる。
【００３４】
上記のシランカップリング剤で表面処理された水酸化マグネシウムのほかに、表面処理を行っていない水酸化マグネシウム（例えば、市販品として、キスマ５（商品名、協和化学社製）など）、ステアリン酸、オレイン酸などの脂肪酸で表面処理された水酸化マグネシウム（キスマ５Ａ（商品名、協和化学社製）など）、リン酸エステル処理された水酸化マグネシウムなどを上記シランカップリング剤により表面処理した金属水和物と併用することができる。
【００３５】
本発明において、表面処理された金属水和物に加えて、炭酸カルシムを使用することができる。
炭酸カルシウムとしては、重質炭酸カルシウムと軽質炭酸カルシウムが挙げられる。本発明においては、重質炭酸カルシウムを好ましく使用することができる。重質炭酸カルシウムを加えることにより、難燃性を維持しつつ耐酸性を大幅に向上させることが可能となる。同時に炭酸カルシウムの添加により耐水性を向上させることが可能となる。
特にこの効果は樹脂成分として、エチレン−酢酸ビニル共重合体、エチレン−（メタ）アクリル酸エステル共重合体などのエチレン系共重合を使用した場合において効果がある。また金属水和物として、シランカップリング剤で表面処理された水酸化マグネシウムを使用した場合にその効果は大きい。
本発明において使用される炭酸カルシウムの量は好ましくは樹脂成分（Ａ１）又は（Ａ２）１００質量部に対して０〜１００質量部が好ましく、本発明では、０〜７５質量部である。この量が多すぎると強度、伸びが著しく低下する。樹脂成分（Ａ１）又は（Ａ２）１００質量部に対して、炭酸カルシウムを２０質量部以上とすることで、廉価で本発明の多層電線を製造することができる。
【００３６】
（Ｂ）シランカップリング剤で表面処理された金属水和物の配合量は、樹脂成分（Ａ１）又は（Ａ２）１００質量部に対して、２０〜２８０質量部であり、本発明では、３０〜２５０質量部である。好ましくは３０〜１５０質量部、さらに好ましくは４０〜１２０質量部である。この量が少なすぎると難燃性を発揮することができない。また配合量が多すぎると力学的強度が低下する。
【００３７】
その他難燃性を向上させるためにメラミンシアヌレート化合物を加えることもできる。メラミンシアヌレート化合物は、粒径が細かい物が好ましい。本発明で用いるメラミンシアヌレート化合物の平均粒径は好ましくは１０μｍ以下、より好ましくは７μｍ以下、さらに好ましくは５μｍ以下である。ここで平均粒径とは、レーザー回折法による粒度分布測定によって得られた値をいう。
また、分散性の面から表面処理されたメラミンシアヌレート化合物が好ましく用いられる。本発明で用いることのできるメラミンシアヌレート化合物としては、ＭＣ６０００（商品名、日産化学（株）製）、メラプアＭＦ１５（商品名、（株）チバ製）、スタビエースＭＣ１５（商品名、堺化学製）などがある。
【００３８】
本発明で用いることのできるメラミンシアヌレート化合物として、例えば以下のような構造のメラミンシアヌレートがある。
【００３９】
【化１】
0005598843.tif 000002
【００４０】
本発明の多層電線において、外側層を構成する組成の混合物には、必要に応じスズ酸亜鉛、ヒドロキシスズ酸亜鉛及びホウ酸亜鉛から選ばれる少なくとも１種を配合することができる。さらに難燃性を向上させることができる。これらの化合物を用いることにより、燃焼時の殻形成の速度が増大し、殻形成をより強固にすることができる。従って、燃焼時に内部よりガスを発生するメラミンシアヌレート化合物とともに、難燃性を飛躍的に向上させることができる。
本発明で用いるホウ酸亜鉛、ヒドロキシスズ酸亜鉛、スズ酸亜鉛は平均粒径が５μｍ以下が好ましく、３μｍ以下がさらに好ましい。ここで、ここで平均粒径とは、レーザー回折法による粒度分布測定によって得られた値をいう。
本発明で用いることのできるホウ酸亜鉛として、具体的には例えば、アルカネックスＦＲＣ−５００（２ＺｎＯ／３Ｂ２Ｏ３
・３．５Ｈ２Ｏ）、アルカネックスＦＲＣ−６００（いずれも商品名、水澤化学（株）製）などがある。また、スズ酸亜鉛（ＺｎＳｎＯ３）、ヒドロキシスズ酸亜鉛（ＺｎＳｎ（ＯＨ）６）として、アルカネックスＺＳ、アルカネックスＺＨＳ（いずれも商品名、水澤化学（株）製）などがある。
【００４１】
上記以外の難燃（助）剤、充填剤としては、カーボン、クレー、酸化亜鉛、酸化錫、酸化チタン、酸化マグネシウム、酸化モリブデン、三酸化アンチモン、シリコーン化合物、石英、タルク、炭酸マグネシウム、ホワイトカーボンなどがあげられる。
滑剤としては、炭化水素系、脂肪酸系、脂肪酸アミド系、エステル系、アルコール系、金属石けん系などがあげられ、なかでも、ワックスＥ、ワックスＯＰ（いずれも商品名、Ｈｏｅｃｈｓｔ社製）などの内部滑性と外部滑性を同時に示すエステル系滑剤が好ましい。
【００４２】
本発明の多層電線は、金属導体上に内側絶縁層を構成する樹脂組成物を用いて内側絶縁層を形成し、その後、該内側絶縁層に放射線架橋及び／又は化学架橋が施される。放射線架橋や化学架橋は従来の方法で施される。放射線架橋としては、電子線架橋のほか、γ線架橋を挙げることができる。その中でも電子線架橋が好ましい。電子線架橋を行う場合、電子線の照射線量は１〜３０Ｍｒａｄとすることが好ましい。効率よく架橋を行うために、内側絶縁層を構成する樹脂組成物には、ポリプロピレングリコールジアクリレート、トリメチロールプロパントリアクリレートなどの（メタ）アクリレート系化合物、トリアリルシアヌレートなどのアリル系化合物、マレイミド系化合物、ジビニル系化合物などの多官能性化合物を架橋助剤として配合してもよい。化学架橋法の場合は、内側絶縁層を構成する樹脂組成物に、有機過酸化物を架橋剤として配合し、押出成形した後に常法により加熱処理して架橋を行う。またビニルシラン化合物をグラフトした樹脂をベースとした樹脂組成物を押出成形した後に、温水等に浸漬することにより、シラン架橋を行ってもよい。なお本発明においては、シラン架橋も化学架橋に含まれるものとする。
【００４３】
本発明の内側絶縁層を構成する樹脂組成物としては、ポリオレフィン系樹脂、狭義のエチレン−プロピレンゴム（ＥＰＭ）、及びエチレン−プロピレン−ジエンゴム（ＥＰＤＭ）からなる群から選ばれる少なくとも１種であることが好ましい。ポリオレフィン系樹脂としては、本発明における（ａ）成分のポリオレフィン系樹脂に限られることなく、使用することができる。例えば、芳香族ビニル化合物と共役ジエン化合物を主体とするスチレン系共重合体、例えば、スチレン−エチレン−ブチレン−スチレン共重合体（ＳＥＢＳ）、スチレン−エチレン−プロピレン−スチレン共重合体（ＳＥＰＳ）、スチレン（エチレン−エチレン／プロピレン）−スチレンブロック共重合体（ＳＥＥＰＳ）、水添スチレンーブチレン共重合体（ＨＳＢ）等が挙げられる。
【００４４】
金属導体上に内側絶縁層を設けた後に、該絶縁層に放射線架橋及び／又は化学架橋を施した後に、前記の難燃性樹脂組成物を溶融温度以上に加熱して、該難燃性樹脂組成物中に含まれる有機過酸化物により、該内側絶縁層上に直接又は間接に該外側絶縁層として部分的に架橋した外側層を押出被覆することで、本発明の多層電線を製造することができる。内側絶縁層と外側層の間には、介在やテープ、シールド層等を含有してもよく、また絶縁層は１層又は２層以上からなるものでもよい。
【００４５】
本発明においては、樹脂成分（Ａ１）又は（Ａ２）成分に、（Ｂ）成分の難燃剤と（Ｃ）成分の有機過酸化物が配合された組成の混合物を、樹脂成分（Ａ１）又は（Ａ２）の溶融温度以上に加熱して、該有機過酸化物により、部分的に架橋した難燃性樹脂組成物の外側層を内側絶縁層上に押出被覆して、多層電線を製造する。
本発明の多層電線における外側層を構成する組成の混合物は、加熱・混練されると有機過酸化物の存在下、（Ａ１）又は（Ａ２）中の樹脂成分が部分的に架橋される。それとともに（Ｃ）成分の有機過酸化物の作用で、一部の樹脂成分が適度に低分子量化することにより樹脂組成物の溶融粘度を適度に調整することができる。この結果、樹脂の混合物全体としては押出性に優れた架橋組成物となる。本発明の組成物の架橋は、少量の有機過酸化物の存在下で、通常の架橋と比較して架橋点が少ないことから、部分的に架橋した外側層を形成することができる。この外側層を設けることにより、特段の手法で架橋することなく、高い耐熱性を有する多層電線を得ることが可能となる。
本発明における外側層は、架橋密度が低く樹脂成分同士が部分架橋状態になっているので、フィラー受容性に優れ、シランカップリング剤で表面処理された金属水和物を多量に配合することが可能になる。シランカップリング剤を介して樹脂成分と金属水和物が相互作用を有し、耐熱性に優れた多層電線を得ることができる。
【００４６】
本発明の多層電線の導体径や導体の材質などは特に制限はなく、用途に応じて適宜定められる。導体の周りに形成される絶縁樹脂組成物の被覆層の肉厚も特に制限はない。絶縁層は一般に０．１５〜３０ｍｍ、外側層の厚さは０．１〜５０ｍｍが好ましい。また、被覆層は２層に限らず、さらに多層構造であってもよく、本発明の難燃性の絶縁樹脂組成物で形成した被覆層のほかに下層、中間層などを有するものでもよい。本発明の多層電線には各種の彩色を施してもよい。
【実施例】
【００４７】
以下、本発明を実施例に基づきさらに詳細に説明するが、本発明はこれら実施例に限定されるものではない。
【００４８】
実施例、比較例
１．内側絶縁層の絶縁性樹脂組成物Ａの作製
表１に示された各成分を室温にてドライブレンドし、バンバリーミキサーを用いて１３０℃で溶融混練して、絶縁性樹脂組成物Ａを製造した。使用した材料は以下の通りである。
（１）エチレン−プロピレンゴム（ＥＰＭ）
商品名：ＥＰ５１Ｐ（ＪＳＲ社製）
（２）有機過酸化物
ジクミルパーオキサイド（日本化薬社製）
（３）老化防止剤
商品名：ノクラックＣＤ（大内新興化学社製）
（４）架橋剤
商品名：亜鉛華１号（三井金属社製）
（酸化亜鉛）
（５）老化防止剤
商品名：ノクラックＭＭＢ（大内新興化学社製）
（６）滑剤
ステアリン酸カルシウム（日油社製）
【００４９】
【表１】
0005598843.tif 000003
【００５０】
２．内側絶縁層が形成された架橋電線の作製
（１）内側絶縁層が形成された架橋電線Ａの作製
１．で作製した内側絶縁層の絶縁性樹脂組成物Ａを用いて、押出温度１２０℃で導体（５０／０．１８）（導体径１．４７ｍｍ）の外側に絶縁厚１ｍｍで被覆し、外径３．４７ｍｍの電線を得た後に、１５０℃の蒸気により連続的に架橋を行うことにより、化学架橋を行い、内側絶縁層が形成された架橋電線Ａを得た。
（２）内側絶縁層が形成された架橋電線Ｂの作製
絶縁材料としてＮＵＣＧ９３０１（商品名、日本ユニカー社製ポリエチレン）を押出温度１８０℃で導体（５０／０．１８）（導体径１．４７ｍｍ）の外側に絶縁厚１ｍｍで被覆し、外径３．４７ｍｍの電線を得た後に、３０ＭＲａｄ電子線照射を行うことにより、内側絶縁層が形成された絶縁電線Ｂを得た。
（３）内側絶縁層が形成された架橋電線Ｃの作製
絶縁材料としてリンクロンＸＣＦ７１０Ｎ（ＬＺ０１３を５％含有）  を押出温度２００℃で導体（５０／０．１８）（導体径１．４７ｍｍ）の外側に絶縁厚１ｍｍで被覆し、外径３．４７ｍｍの電線を得た後に、５０℃の温水に２４時間浸せきを行うことにより、内側絶縁層が形成された絶縁電線Ｃを得た。
【００５１】
３．多層電線の作製
表２に示される材料を表２に記載の温度で溶融・混練し、架橋電線Ａ又はＢ上に外側層を形成して、外径５．４７ｍｍの多層電線を得た。
また表３の比較例１及び４においては、１５０℃の蒸気により連続的に架橋を行うことにより多層電線を得た。また表３の比較例２及び５においては、３０ＭＲａｄの電子線を照射することにより多層電線を得た。
【００５２】
表２及び３に記載の材料は以下の通りである。
（１）密度９１５ｋｇ／ｍ３以下の直鎖状ポリエチレン（（ａ）及び（ａ１）に該当）
商品名：カーネルＫＦ３６０Ｔ（日本ポリエチレン社製）
密度８９８ｋｇ／ｍ３
（２）エチレン−酢酸ビニル共重合体（（ａ）及び（ａ２）に該当）
商品名：Ｖ−５２７４（三井デュポンポリケミカル社製）
酢酸ビニル含有量１７％
（３）エチレンとプロピレンのブロック共重合体（（ａ）及び（ａ４）に該当）
商品名：ＰＢ１７０Ａ（サンアロマー社製）
（４）マレイン酸変性ポリエチレン（（ａ）及び（ａ５）に該当）
商品名：アドマーＸＥ０７０（三井化学社製）
（５）スチレン系共重合体（（ｂ）に該当）
商品名：セプトン４０７７（クラレ社製）
（６）パラフィンオイル（（ｃ）に該当））
商品名：ダイアナプロセスＰＷ−９０（出光社製）
（７）シランカップリング剤で表面処理された水酸化マグネシウム（（Ｂ）に該当）
商品名：キスマ５Ｌ（協和化学社製）
（８）炭酸カルシウム（（Ｂ）に該当）
商品名：ソフトン１２００（備北粉化社製）
（９）老化防止剤（ヒンダートフェノール系老化防止剤）
商品名：イルガノックス１０１０（ＢＡＳＦ社製）
（１０）有機過酸化物（（Ｃ）に該当））
商品名：パ−ヘキサ２５Ｂ（日本化薬社製）
（１１）架橋助剤（多官能性アクリル樹脂）
商品名：ＮＫエステルＡＰＧ２００（新中村化学社製）
（１２）ポリエチレンワックス
商品名：ＡＣポリエチレンＮＯ．６（ハネウェル社製）
（１３）エチレン−酢酸ビニル共重合体
商品名：ＥＶ３６０（三井デュポンポリケミカル社製）
酢酸ビニル含有量２５％
（１４）有機過酸化物
ジクミルパーオキサイド（ＤＣＰ）（日本化薬社製）
（１５）老化防止剤
商品名：ノクラックＣＤ（大内新興化学社製）
（１６）架橋剤
商品名：亜鉛華１号（三井金属社製）
（酸化亜鉛）
（１７）老化防止剤
商品名：ノクラックＭＭＢ（大内新興化学社製）
（１８）滑剤
ステアリン酸カルシウム（日油社製）
【００５３】
４．多層電線についての試験及び評価
３．で得られた多層電線について、以下の試験を行い、評価した。
（１）内側絶縁層の溶融性
得られた多層電線を解体し、内側絶縁層が溶融していないかどうか確認を行った。溶融していなかったものを○とし、合格とした。一方、少しでも内側絶縁層に溶融が生じていたものは×とし、不合格とした。
【００５４】
（２）内側絶縁層の耐電圧
得られた多層電線を解体し、内部絶縁層の耐電圧を測定した。測定条件は、６０ｃｍで１ｋＶ／ｓで昇圧し、破壊する電圧を測定した。耐電圧が３０ｋＶ以上を合格、３０ｋＶ未満を不合格とした。
【００５５】
（３）内側絶縁層と導体との密着性
得られた多層電線を解体し、内側絶縁層と導体との密着性の測定を行った。密着性の測定は被覆長を３０ｍｍとし、２００ｍｍ／分の速度で測定を行った。引き剥がし力が９０Ｎ以上を超えるものを不合格、９０Ｎ未満のものを合格とした。
【００５６】
（４）難燃性
得られた多層電線の６０度傾斜難燃試験をＪＩＳ  Ｃ  ３００５の方法で試験を行い、６０秒以内に消火したものを合格、それ以外の結果となったものを不合格とした。
【００５７】
（５）伸び
外側層の伸びをＪＩＳ  Ｃ  ３００５に基づき測定した。伸びが１００％以上のものを合格、１００％未満のものを不合格とした。
【００５８】
（６）引張強度
外側層の引張強度をＪＩＳ  Ｃ  ３００５に基づき測定した。引張強度が８ＭＰａ以上のものを合格、８ＭＰａ未満のものを不合格とした。
【００５９】
（７）加熱変形
ＪＩＳ  Ｃ  ３００５に基づき外側層の加熱変形を１２０℃で測定した。４０％以下を合格とし、４０％以上を越えるものを不合格とした。
【００６０】
【表２】
0005598843.tif 000004
【００６１】
【表３】
0005598843.tif 000005
【００６２】
表３からわかるように外側層を化学架橋した場合には、内側絶縁層と導体との密着性に問題が生じた（比較例１及び４）。また外側層を電子線架橋した場合には、内側絶縁層と導体との密着性及び耐電圧がともに不合格であった。それに対して、外側層を架橋しなかった場合には、加熱変形が不合格で、耐熱性に問題があることがわかった（比較例３）。
一方外側層の組成物において、シランカップリング剤で表面処理された金属水和物が少ない場合は、難燃性が不合格となり（比較例６）、逆にシランカップリング剤で表面処理された金属水和物が多い場合は、耐電圧や伸びが不合格となった（比較例７）。
また有機過酸化物が多く配合された組成の混合物を用いて押出被覆した場合は、外側層を押出すことができなかった（比較例８）。さらに有機過酸化物を含有しない組成の混合物を用いて押出被覆した場合は、外側層の加熱変形が不合格で耐熱性が不足していた（比較例９）。
これに対して表２からわかるように、本発明の実施例１〜１０は、内側絶縁層が溶融して耐電圧が低下することがなく、内側絶縁層と導体との密着性も合格であった。またいずれの実施例も難燃性、機械特性及び加熱変形も合格であり、優れた効果を示した。